(57)【要約】【課題】  ワイヤー状の電子顕微鏡観察用試料の長手方向の断面の結晶方位や結晶構造を高精度に解析し、短時間で電子顕微鏡観察用試料を作製する。【解決手段】  板状の試料台１の上に、ワイヤー状の電子顕微鏡観察用試料２を樹脂３で包埋させ、樹脂３で包埋させた電子顕微鏡観察用試料２の長手方向Ｌの断面２Ａが表出するように加工し、長手方向Ｌの断面２Ａが表出した電子顕微鏡観察用試料２の断面２Ａを含む観察面４にアルゴンイオンエッチングを施す。【選択図】  図２
2013164291.tif 000002
【特許請求の範囲】
【請求項１】
板状の試料台の上に、ワイヤー状の電子顕微鏡観察用試料を樹脂で包埋させる包埋工程と、
上記樹脂で包埋させた電子顕微鏡観察用試料の長手方向の断面が表出するように加工する加工工程と、
上記長手方向の断面が表出した電子顕微鏡観察用試料の断面を含む観察面にアルゴンイオンエッチングを施すエッチング工程と
を有する電子顕微鏡観察用試料の作製方法。
【請求項２】
上記エッチング工程では、上記電子顕微鏡観察用試料に対して１〜３０°の入射角でアルゴンイオンを照射することを特徴とする請求項１記載の電子顕微鏡観察用試料の作製方法。
【請求項３】
上記エッチング工程では、アルゴンイオンの照射中に、上記観察面に対して直交し、上記長手方向の断面のほぼ中心を通る軸を回転軸として、上記長手方向の断面が表出した電子顕微鏡観察用試料を回転させることを特徴とする請求項２記載の電子顕微鏡観察用試料の作製方法。
【請求項４】
上記エッチング工程では、上記電子顕微鏡観察用試料に、アルゴンイオンを１〜１０分間照射することを特徴とする請求項３記載の電子顕微鏡観察用試料の作製方法。
【請求項５】
上記加工工程では、ミクロトームを用いて、上記樹脂に包埋させた電子顕微鏡観察用試料を加工することを特徴とする請求項１乃至４のうちいずれか１項に記載の電子顕微鏡観察用試料の作製方法。
【請求項６】
板状の試料台の上に、ワイヤー状の電子顕微鏡観察用試料を樹脂で包埋させ、上記樹脂で包埋させた電子顕微鏡観察用試料の長手方向の断面が表出するように加工し、上記長手方向の断面が表出した電子顕微鏡観察用試料の断面を含む観察面にアルゴンイオンエッチングを施すことによって得られた電子顕微鏡観察用試料。
【発明の詳細な説明】
【技術分野】
【０００１】
本発明は、電子顕微鏡などで観察される電子顕微鏡観察用試料の作製方法に関する。
【背景技術】
【０００２】
集合組織を有する金属材料、セラミックス材料等は、結晶情報、例えば、形成する組織の大きさ、組織の結晶配向、結晶内の転位、粒界の状態等により、機械的特性を代表とする基本的な性質が決定される。そのため、材料の結晶情報を解析することが重要であり、例えば、ワイヤー状の材料においては、長手方向の断面の結晶情報を解析することが好ましい。
【０００３】
材料の結晶情報を解析する方法としては、走査電子顕微鏡（scanning  electron  microscope：以下、ＳＥＭと称する）による電子線後方散乱パターン（Electron  Back  Scattering  Diffraction：以下、ＥＢＳＤと称する）法が多く利用されている。ＥＢＳＤ法とは、ＳＥＭ内で試料表面に細く絞った電子線を入射させた際に生じる反射電子回折パターンを用いて、局所領域の結晶方位や結晶構造を解析するものである。
【０００４】
ＥＢＳＤパターンは、結晶の僅かな傾きによってその位置が大きく変わるので、高精度の結晶方位や結晶構造の解析が可能となる。高精度の結晶方位解析をするためには、対象となる試料の前処理が重要となる。ＥＢＳＤ測定では、試料表面から数十ｎｍの深さの範囲における情報が得られるため、前処理中に生成した加工による歪（加工歪）が結果に大きく影響する。
【０００５】
特許文献１には、電子顕微鏡用の試料作製方法としてＧａイオンを利用した集束イオンビーム（Focused  Ion  Beam：以下、「ＦＩＢ」とも称する）加工装置による加工方法が記載されている。
【０００６】
しかしながら、集束イオンビーム加工装置による加工方法では、Ｇａイオンによって加工断面に傷がつき加工歪が生成されやすい。そのため、加工歪が影響して、ＥＢＳＤ測定により試料の結晶方位や結晶構造を高精度に解析することができない。また、集束イオンビーム加工装置による加工方法では、試料の加工に長時間がかかってしまうため、短時間で電子顕微鏡観察用試料を作製することができない。
【先行技術文献】
【特許文献】
【０００７】
【特許文献１】特開２０１１−２０４３６７号公報
【発明の概要】
【発明が解決しようとする課題】
【０００８】
本発明は、このような実情に鑑みて提案されたものであり、ワイヤー状の電子顕微鏡観察用試料の長手方向の断面の結晶方位や結晶構造を高精度に解析することができ、短時間で電子顕微鏡観察用試料を作製することができる電子顕微鏡観察用試料の作製方法を提供することを目的とする。
【課題を解決するための手段】
【０００９】
本発明に係る電子顕微鏡観察用試料の作製方法は、板状の試料台の上に、ワイヤー状の電子顕微鏡観察用試料を樹脂で包埋させる包埋工程と、樹脂で包埋させた電子顕微鏡観察用試料の長手方向の断面が表出するように加工する加工工程と、長手方向の断面が表出した電子顕微鏡観察用試料の断面を含む観察面にアルゴンイオンエッチングを施すエッチング工程とを有する。
【００１０】
本発明に係る電子顕微鏡観察用試料は、板状の試料台の上に、ワイヤー状の電子顕微鏡観察用試料を樹脂で包埋させ、樹脂で包埋させた電子顕微鏡観察用試料の長手方向の断面が表出するように加工し、長手方向の断面が表出した電子顕微鏡観察用試料の断面を含む観察面にアルゴンイオンエッチングを施すことによって得られたものである。
【発明の効果】
【００１１】
本発明によれば、ワイヤー状の電子顕微鏡観察用試料の長手方向の断面が表出した状態で、この断面を含む観察面にアルゴンイオンエッチングを施すことにより、加工工程で生じる電子顕微鏡観察用試料の断面の歪を除去することができる。したがって、ワイヤー状の電子顕微鏡観察用試料の長手方向の断面の結晶方位や結晶構造を高精度に解析することができ、また、短時間で電子顕微鏡観察用試料を作製することができる。
【図面の簡単な説明】
【００１２】
【図１】本発明に係る電子顕微鏡観察用試料の作製方法の一例を説明するためのフローチャートである。
【図２】本発明に係る電子顕微鏡観察用試料の作製方法の一例を説明するための工程図である。
【図３】加工工程後の電子顕微鏡観察用試料の長手方向の断面の電子顕微鏡写真である。
【図４】加工工程後の電子顕微鏡観察用試料の長手方向の断面を含む観察面の電子顕微鏡写真である。
【図５】エッチング工程において電子顕微鏡観察用試料の断面を含む観察面にアルゴンイオンエッチングを施す方法の一例を模式的に示す図である。
【図６】エッチング工程後の電子顕微鏡観察用試料の長手方向の断面の電子顕微鏡写真である。
【図７】エッチング工程後の電子顕微鏡観察用試料の長手方向の断面を含む観察面の電子顕微鏡写真である。
【図８】比較例１で得られた電子顕微鏡観察用試料の長手方向の断面の電子顕微鏡写真である。
【図９】実施例で得られた電子顕微鏡観察用試料の長手方向の断面の電子顕微鏡写真である。
【図１０】実施例で得られた電子顕微鏡観察用試料の長手方向の断面のＥＢＳＤ測定の結果であり、（Ａ）は金属組織を示し、（Ｂ）は方位分布を示す。
【発明を実施するための形態】
【００１３】
以下、本発明を適用した電子顕微鏡観察用試料の作製方法について、図面を参照しながら以下の順序で詳細に説明する。
１．電子顕微鏡観察用試料の作製方法
１−１．包埋工程
１−２．加工工程
１−３．エッチング工程
２．電子顕微鏡観察用の試料
【００１４】
＜１．電子顕微鏡観察用試料の作製方法＞
図１は、本実施の形態に係る電子顕微鏡観察用試料の作製方法の一例を説明するためのフローチャートである。図２は、本実施の形態に係る電子顕微鏡観察用試料の作製方法の一例を説明するための工程図である。
【００１５】
本実施の形態に係る電子顕微鏡観察用の試料作製方法は、図１に示すように、包埋工程Ｓ１と加工工程Ｓ２とエッチング工程Ｓ３とを有する。
【００１６】
＜１−１．包埋工程Ｓ１＞
包埋工程Ｓ１においては、図２（Ａ）に示すように、板状の試料台１の上に、ワイヤー状の電子顕微鏡観察用試料２を樹脂３で包埋させる。
【００１７】
試料台１は、その上に電子顕微鏡観察用試料２を配置するためのものである。試料台１は、例えば、板状に形成されていることが好ましい。このように、試料台１が板状に形成されていることにより、試料台１をＥＢＳＤ測定の際の試料台として用いたときに、電子線の入射方向に対する電子顕微鏡観察用試料２の観察面の角度をより正確に制御することができる。また、試料台１は、ＥＢＳＤ測定の際の試料台としても用いる観点から、導通性を有し磁性を有しない材料、例えば、アルミニウムで構成されていることが好ましい。
【００１８】
電子顕微鏡観察用試料２は、電子顕微鏡で観察するための対象物である。電子顕微鏡観察用試料２は、特に限定されないが、例えば、金属、セラミックス等で構成されている。電子顕微鏡観察用試料２の形状は、例えば、細長い円柱状、細長い多角柱状のようなワイヤー状である。
【００１９】
樹脂３は、試料台１上に電子顕微鏡観察用試料２を固定させるためのものである。樹脂３としては、例えば、熱硬化性樹脂や常温硬化性樹脂を用いることができる。熱硬化性樹脂としては、５０℃付近で硬化し、取扱いが容易である観点から、エポキシ樹脂を用いることが好ましい。エポキシ樹脂は、１液型エポキシ樹脂や２液型エポキシ樹脂を用いることができる。樹脂３の量は、特に限定されず、例えば、電子顕微鏡観察用試料２が樹脂３で包埋させる程度の量を用いればよい。樹脂３を固化させる方法としては、例えば、樹脂３として熱硬化性樹脂を用いた場合には、加熱装置を用いて加熱すればよい。
【００２０】
＜１−２．加工工程Ｓ２＞
加工工程Ｓ２においては、図２（Ｂ）、図２（Ｃ）に示すように、樹脂３に包埋させた電子顕微鏡観察用試料２の長手方向Ｌの断面２Ａが表出するように加工する。図２（Ｃ）に示すように、電子顕微鏡観察用試料２の長手方向Ｌの断面２Ａと樹脂３の断面３Ａとを含む観察面４が表出されるため、電子顕微鏡観察用試料２の断面２Ａの結晶情報を解析することが可能となる。
【００２１】
ここで、電子顕微鏡観察用試料２の長手方向Ｌの断面２Ａとは、樹脂３が載せられている試料台１の表面と平行な電子顕微鏡観察用試料２の断面である。すなわち、加工工程Ｓ２においては、図２（Ｂ）の二点鎖線に示すように、樹脂３に包埋させた電子顕微鏡観察用試料２を、樹脂３が載せられている試料台１の表面と平行に加工して、図２（Ｃ）に示すように断面２Ａと樹脂３の断面３Ａとを含む観察面４を表出させる。図２に示すように、電子顕微鏡観察用試料２の形状がワイヤー状である場合には、電子顕微鏡観察用試料２の軸方向と平行な断面２Ａの形状は、細長い矩形状となる。電子顕微鏡観察用試料２の軸方向とは、例えば、電子顕微鏡観察用試料２が円柱形状の場合には、回転軸方向であり、多角柱形状の場合には、外接する円柱若しくは内接する円柱の回転軸方向である。
【００２２】
加工工程Ｓ２における加工方法は、特に限定されないが、ミクロトームを用いて、樹脂３に包埋された電子顕微鏡観察用試料２を加工する方法が好ましい。ミクロトームを用いた加工方法は、ダイヤモンドナイフを用いて、電子顕微鏡観察用試料２を切削する方法であり、迅速な加工が可能となる。ミクロトームを用いた加工方法では、ダイヤモンドナイフの刃角を小さくし、切削速度を遅くし、切り込み量を浅くすることが好ましい。このような条件とすることにより、電子顕微鏡観察用試料２の断面２Ａの歪の量を抑えることができ、短時間で電子顕微鏡観察用試料２を加工して、長手方向Ｌの断面２Ａを表出させることができる。
【００２３】
＜１−３．エッチング工程Ｓ３＞
エッチング工程Ｓ３においては、図２（Ｃ）に示すように、電子顕微鏡観察用試料２の断面２Ａが表出した状態で、この断面２Ａを含む観察面４にアルゴンイオンエッチングを施す。
【００２４】
ここで、図３及び図４は、加工工程Ｓ２後の電子顕微鏡観察用試料２の観察面４の電子顕微鏡写真である。図３に示すように、加工工程Ｓ２後に得られる電子顕微鏡観察用試料２の断面２Ａには加工歪が生じる。すなわち、加工工程Ｓ２後の断面２Ａは、組織が歪んでしまっている。
【００２５】
また、図２（Ｃ）に示すように、加工工程Ｓ２後の電子顕微鏡観察用試料２の断面２Ａを含む観察面４には、絶縁物である樹脂３が存在している。このように、観察面４に絶縁物である樹脂３が存在すると、観察面４を走査電子顕微鏡で観察する際に、走査電子顕微鏡像のコントラストが変化して観察しにくくなる帯電が発生してしまう。例えば、図４に示すように、観察面４における樹脂３が帯電してしまう。樹脂３が帯電したままの状態では、観察面４を電子顕微鏡で観察する際に走査電子顕微鏡像のコントラストが変化してしまうため、電子顕微鏡観察用試料２の断面２Ａの全体を観察することが困難となる。
【００２６】
一般に、試料表面（観察面）に導電性を確保するためには、導電性の膜、例えば、金属やカーボンの膜で絶縁物を被覆させる必要がある。しかし、試料表面に導電性の膜を形成させると、観察面を覆い隠すことになり、試料の最表面状態を観察することができなくなってしまう。また、導電性の蒸着膜を形成する際には、３０分程度を要してしまう。
【００２７】
そこで、エッチング工程Ｓ３において、電子顕微鏡観察用試料２の断面２Ａが表出した状態で、この断面２Ａを含む観察面４にアルゴンイオンエッチングを施す。これにより、短時間で、電子顕微鏡観察用試料２の断面２Ａの加工歪を除去するとともに、帯電を除去することができる。
【００２８】
エッチング工程Ｓ３において、電子顕微鏡観察用試料２の観察面４にアルゴンイオンエッチングを施す際には、例えば、クロスセクションポリッシャ（ＣＰ）や、プラズマコーティング・エッチング装置（ＰＥＣＳ）を用いることができる。
【００２９】
図５は、エッチング工程Ｓ３において電子顕微鏡観察用試料２の観察面４にアルゴンイオンエッチングを施す方法の一例を模式的に示す図である。
【００３０】
エッチング工程Ｓ３においては、図５に示すように、電子顕微鏡観察用試料２の断面２Ａに対して１〜３０°の入射角でアルゴンイオンを照射することが好ましい。電子顕微鏡観察用試料２の断面２Ａに対して１°以上の入射角でアルゴンイオンを照射することにより、アルゴンイオンが断面２Ａの表面に十分に当たらなくなることを防止することができる。また、電子顕微鏡観察用試料２の断面２Ａに対して３０°以下の入射角でアルゴンイオンを照射することにより、電子顕微鏡観察用試料２を削り過ぎてしまい、断面２Ａの表面が損失してしまうことを防止することができる。
【００３１】
エッチング工程Ｓ３においては、図５に示すように、アルゴンイオンの照射中に、電子顕微鏡観察用試料２を、アルゴンイオンの照射面である観察面４に対して直交する方向を回転軸として回転させることが好ましい。具体的には、電子顕微鏡観察用試料２の観察面４に対して直交する方向をＶとしたときに、方向Ｖに平行であって電子顕微鏡観察用試料２の断面２Ａのほぼ中心を通る軸ａを回転軸として、電子顕微鏡観察用試料２を回転させることが好ましい。このように、観察面４に対して直交し、断面２Ａのほぼ中心を通る軸ａを回転軸として、電子顕微鏡観察用試料２を回転させることにより、電子顕微鏡観察用試料２の断面２Ａの凹凸に影響されずに、断面２Ａに対して均一にエッチング処理を施すことができる。
【００３２】
エッチング工程Ｓ３においては、電子顕微鏡観察用試料２の観察面４に、アルゴンイオンを１〜１０分間照射することが好ましい。アルゴンイオンの照射時間を１分以上とすることにより、断面２Ａの加工歪を確実に除去することができるため、エッチング処理が不十分となることを防止することができる。また、アルゴンイオンの照射時間を１０分以下とすることにより、電子顕微鏡観察用試料２を削り過ぎてしまい、電子顕微鏡観察用試料２の観察面４が損失してしまうことを防止することができる。
【００３３】
図６及び図７は、エッチング工程Ｓ３後の電子顕微鏡観察用の試料の観察面４の電子顕微鏡写真である。図６に示すように、エッチング工程Ｓ３において、電子顕微鏡観察用試料２の観察面４にアルゴンイオンエッチングを施すことにより、加工工程Ｓ２後の電子顕微鏡観察用試料２の断面２Ａに生じていた加工歪を除去することができる。
【００３４】
また、電子顕微鏡観察用試料２の観察面４にアルゴンイオンエッチングを施すことにより、図７に示すように、加工工程Ｓ２後の電子顕微鏡観察用試料２の断面２Ａの近傍の樹脂３に発生していた帯電が除去されるため、走査電子顕微鏡像のコントラストが変化してしまうことを防止することができる。したがって、電子顕微鏡観察用試料２の断面２Ａの全体について、結晶方位や結晶構造を高精度に解析することができる。
【００３５】
以上説明したように、本実施の形態に係る電子顕微鏡観察用試料の作製方法では、電子顕微鏡観察用試料２の長手方向Ｌの断面２Ａが表出した状態で、この断面２Ａを含む観察面４にアルゴンイオンエッチングを施すことにより、加工工程Ｓ２で生じる電子顕微鏡観察用試料２の断面２Ａの歪を除去することができる。
【００３６】
本実施の形態に係る電子顕微鏡観察用試料の作製方法によれば、エッチング工程３において、電子顕微鏡観察用試料２の観察面４にアルゴンイオンエッチングを施すことにより、短時間で電子顕微鏡観察用試料２を作製することができる。また、本実施の形態に係る電子顕微鏡観察用試料の作製方法によれば、加工工程Ｓ２において、集束イオンビームではなく、例えばミクロトームを用いて、電子顕微鏡観察用試料２の長手方向Ｌの断面２Ａが表出するように加工することにより、より短時間で電子顕微鏡観察用試料２を作製することができる。
【００３７】
本実施の形態に係る電子顕微鏡観察用試料の作製方法によれば、電子顕微鏡観察用試料２の観察面４にアルゴンイオンエッチングを施すことにより、コンタミネーションを防止することができる。コンタミネーションとは、走査電子顕微鏡による観察において電子顕微鏡観察用試料２の観察面が汚れている場合に、同一の視野を観察し続けると、電子線による周辺の汚染物質が引き寄せられて、観察面４に堆積してしまうことをいう。コンタミネーションが発生すると、本来の電子顕微鏡観察用試料２の形状を観察することができなくなってしまう。
【００３８】
一般に、コンタミネーションの防止には、走査電子顕微鏡にある液体窒素を用いたトラップを用意し、観察面近くのガス分子を吸着する方法や、試料を１００℃に加熱して試料に付着している汚染物質を放出させる方法が用いられている。しかし、前者の場合、すなわち、観察面近くのガス分子を吸着する方法は、装置にトラップが設置されていないときに、装置を改造してトラップを設置する必要がある。また、後者の場合、すなわち、試料を１００℃に加熱して試料に付着している汚染物質を放出させる方法は、試料によっては、温度をかけると変質してしまう場合があり、全ての試料に適用することが困難である。また、いずれの方法も観察前の準備として数時間を要するため、迅速な観察が困難である。
【００３９】
一方、本実施の形態に係る電子顕微鏡観察用試料の作製方法によれば、電子顕微鏡観察用試料２の観察面４にアルゴンイオンエッチングを施すことにより、コンタミネーションを防止することができる。そのため、装置を改造してトラップを設置する必要がなく、試料が変質してしまうこともなく、迅速に、電子顕微鏡観察用試料２の結晶方位や結晶構造を高精度に解析することができる。
【００４０】
＜２．電子顕微鏡観察用の試料＞
本実施の形態に係る電子顕微鏡観察用試料２は、上述した電子顕微鏡観察用の試料作製方法によって作製することができる。電子顕微鏡観察用試料２は、試料台１の上に、電子顕微鏡観察用試料２を樹脂３で包埋させ、包埋させた電子顕微鏡観察用試料２の長手方向Ｌの断面２Ａが表出するように加工し、長手方向Ｌの断面２Ａが表出した電子顕微鏡観察用試料２の観察面４にアルゴンイオンエッチングを施すことによって得られたものである。
【００４１】
電子顕微鏡観察用試料２は、長手方向Ｌの断面２Ａが表出した電子顕微鏡観察用試料２の観察面４にアルゴンイオンエッチングが施されているので、図６に示すように、電子顕微鏡観察用試料２の断面２Ａの歪が除去されている。このような電子顕微鏡観察用試料２は、電子顕微鏡観察用試料２の長手方向Ｌの断面２Ａの結晶方位や結晶構造を高精度に解析することができる。
【実施例】
【００４２】
以下、本発明の具体的な実施例について説明する。なお、下記のいずれかの実施例に本発明の範囲が限定されるものではない。本実施例では、ワイヤー状の電子顕微鏡観察用試料の長手方向の断面についてＳＥＭ観察及びＥＢＳＤ観察を行い、結晶方位や結晶構造を解析した。
【００４３】
（実施例）
実施例では、まず、包埋工程Ｓ１において、図２（Ａ）に示すように、試料台１（板状の試料台：縦０．５ｍｍ、横１ｍｍ、高さ０．２ｍｍ）の上に、電子顕微鏡観察用試料２（ワイヤー状の金属線（長さ０．５ｍｍ、線径２０μｍ））を樹脂３（エポキシ樹脂）で包埋させた。続いて、加工工程Ｓ２において、図２（Ｂ）に示すように、樹脂３に包埋させた電子顕微鏡観察用試料２の長手方向Ｌの断面２Ａが表出するようにミクロトームを用いて電子顕微鏡観察用試料２を加工した。具体的には、まず、刃角４５°のダイヤモンドナイフを用いて、ミクロトームの加工速度１ｍｍ／ｓｅｃ、切込み量０．３５μｍとし、２５回切削した。次に、切り込み量を０．７ｎｍにし５回切削した。次に、刃角２５°のダイヤモンドナイフに切り替え、加工速度１ｍｍ／ｓｅｃ、切込み量０．２ｎｍとし、４回切削した。続いて、エッチング工程Ｓ３において、図２（Ｃ）に示すように、長手方向Ｌの断面２Ａが表出した電子顕微鏡観察用試料２の断面２Ａを含む観察面４に、５°の角度で５分間アルゴンイオンエッチングを施した。アルゴンイオンエッチングは、プラズマコーティング・エッチング装置（ＰＥＣＳ、型式：モデル６８２  ガタン社製）を用いて、アルゴンイオン条件を６ｋＶ、１５０ｍＡとして行った。アルゴンイオン照射中は、試料台１の上に樹脂３で包埋させた電子顕微鏡観察用試料２の観察面４に対して直交し、電子顕微鏡観察用試料２の断面２Ａのほぼ中心を通る軸ａを回転軸として、電子顕微鏡観察用試料２を回転させた。回転速度は、６０ｒｐｍとした。以上により、電子顕微鏡観察用試料２を作製した。電子顕微鏡観察用試料２を作製するのに要した時間は、１２分であった。
【００４４】
（比較例１）
比較例１では、エッチング工程Ｓ３を行わなかったこと以外は、実施例と同様にして電子顕微鏡観察用試料２を作製した。すなわち、比較例１では、包埋工程Ｓ１において、試料台１の上に、電子顕微鏡観察用試料２（ワイヤー状の金属線）を樹脂３（エポキシ樹脂）で包埋させた。続いて、加工工程Ｓ２において、樹脂３に包埋させた電子顕微鏡観察用試料２の長手方向Ｌの断面２Ａが表出するようにミクロトームを用いて加工して電子顕微鏡観察用試料２を作製した。電子顕微鏡観察用試料２を作製するのに要した時間は、１２分であった。
【００４５】
（比較例２）
比較例２では、加工工程Ｓ２において、ミクロトームではなく集束イオンビーム加工装置（ＦＢ−２１００：日立ハイテクノロジーズ製）を用いて加工したこと、エッチング工程Ｓ３を行わなかったこと以外は、実施例と同様にして電子顕微鏡観察用試料２を作製した。すなわち、比較例２では、包埋工程Ｓ１において、試料台１の上に、電子顕微鏡観察用試料２（ワイヤー状の金属線）を樹脂３（エポキシ樹脂）で包埋させた。続いて、加工工程Ｓ２において、樹脂３に包埋させた電子顕微鏡観察用試料２の長手方向Ｌの断面２Ａが表出するように集束イオンビーム加工装置を用いて加工して電子顕微鏡観察用試料２を作製した。電子顕微鏡観察用試料２を作製するのに要した時間は、６０分であった。
【００４６】
（ＳＥＭ観察の結果）
図８は、比較例１で得られた電子顕微鏡観察用試料２の長手方向Ｌの断面２Ａの電子顕微鏡写真である。図９は、実施例で得られた電子顕微鏡観察用試料２の長手方向Ｌの断面２Ａの電子顕微鏡写真である。ＳＥＭ観察は、走査型電子顕微鏡（ＵＬＴＲＡ５５：カールツァイス製）を用いて行った。
【００４７】
比較例１で得られた電子顕微鏡観察用試料２は、図８に示すように、断面２Ａに縞模様状の加工歪が生じていた。すなわち、比較例１で得られた加工工程Ｓ２後の電子顕微鏡観察用試料２の断面２Ａは、組織が歪んでしまっていることが分かった。
【００４８】
一方、実施例で得られた電子顕微鏡観察用試料２は、エッチング工程Ｓ３において、電子顕微鏡観察用試料２の観察面４にアルゴンイオンエッチングを施したため、図９に示すように、比較例１で得られた電子顕微鏡観察用試料２の断面２Ａに生じていた加工歪が除去されていることが分かった。
【００４９】
（ＥＢＳＤ観察の結果）
図１０は、実施例で得られた電子顕微鏡観察用試料２の長手方向Ｌの断面のＥＢＳＤ測定の結果である。図１０（Ａ）は、電子顕微鏡観察用試料２の断面２Ａの金属組織を示す。図１０（Ｂ）は、電子顕微鏡観察用試料２の断面２Ａの方位分布を示す。ＥＢＳＤ測定は、ＳＥＭ（ＵＬＴＲＡ５５：カールツァイス製）に搭載されたＥＢＳＤシステム（ＣＨＡＮＥＬ５）を用いて行った。実施例では、上述したように、電子顕微鏡観察用試料２の断面２Ａの歪を除去することができたため、図１０に示すように、電子顕微鏡観察用試料２の長手方向Ｌの断面２Ａの結晶方位や結晶構造を高精度に解析することができることが分かった。
【００５０】
以上のように、実施例では、長手方向Ｌの断面２Ａが表出した電子顕微鏡観察用試料２の断面２Ａを含む観察面４に、アルゴンイオンエッチングを施すことにより、電子顕微鏡観察用試料２の断面２Ａの歪を除去できることが分かった。したがって、実施例で得られた電子顕微鏡観察用試料２は、長手方向Ｌの断面２Ａの結晶方位や結晶構造を高精度に解析できることが分かった。また、実施例では、短時間で電子顕微鏡観察用試料２を作製できることが分かった。
【符号の説明】
【００５１】
１  試料台、２  電子顕微鏡観察用試料、２Ａ  断面、３  樹脂、４  観察面
【図１】
2013164291.tif 000003
【図２】
2013164291.tif 000004
【図５】
2013164291.tif 000005
【図３】
2013164291.tif 000006
【図４】
2013164291.tif 000007
【図６】
2013164291.tif 000008
【図７】
2013164291.tif 000009
【図８】
2013164291.tif 000010
【図９】
2013164291.tif 000011
【図１０】
2013164291.tif 000012